(57)【要約】【課題】成膜する際に受ける損傷が抑制された接合層を備える有機光電変換素子、およびその製造方法を提供することである。【解決手段】有機光電変換素子は、一対の電極間において、少なくとも複数の活性層と該活性層間に位置する接合体とが積層されて構成される有機光電変換素子であって、前記接合体が、正孔輸送層を含む複数の層から構成され、前記接合体を構成する複数の層のうちで、前記正孔輸送層が最初に塗布法で形成されて成る。【選択図】なし【特許請求の範囲】
【請求項１】
複数の活性層と該活性層間に位置する接合体とが、一対の電極間に積層されて構成される有機光電変換素子であって、
前記接合体が、正孔輸送層を含む複数の層から形成され、
前記接合体の形成において、前記正孔輸送層の形成が、最初に且つ塗布法でなされる、有機光電変換素子。
【請求項２】
前記正孔輸送層が、ｐＨが５〜９の塗布液を用いて形成された正孔輸送層である請求項１記載の有機光電変換素子。
【請求項３】
前記接合体が、二酸化チタンから成る粒子を分散媒に分散させた分散液を用いる塗布法により形成されて成る電子輸送層を含む、請求項１または２記載の光電変換素子。
【請求項４】
前記活性層が、共役高分子化合物とフラーレン誘導体とを含む請求項１から３のいずれか１つに記載の有機光電変換素子。
【請求項５】
一対の電極と、該一対の電極間において複数の活性層と該活性層間に位置する接合体とを積層して、有機光電変換素子を製造する方法であって、
正孔輸送層を含む複数の層から形成される前記接合体の形成に際し、前記正孔輸送層を最初に且つ塗布法で形成する、有機光電変換素子の製造方法。
【発明の詳細な説明】
【技術分野】
【０００１】
本発明は、有機光電変換素子およびその製造方法に関する。
【背景技術】
【０００２】
近年、光エネルギーを利用した有機光電変換素子（有機太陽電池および光センサーなど）が注目されている。複数のセルを積層すると高い起電力を得ることができるので、２つ以上のセルを積層した、タンデム構造に代表されるマルチ接合構造の素子が期待されている。マルチ接合構造の有機光電変換素子では、各セルを単に積層するのではなく、適当な接合体が各セル間に設けられる。
【０００３】
接合体は、通常、電子輸送層、電荷再結合層および正孔輸送層などの複数の層が積層されて構成される。この接合体を構成する正孔輸送層にＰＥＤＯＴ／ＰＳＳ｛ポリ（３，４−エチレンジオキシチオフェン）（ＰＥＤＯＴ）とポリ（４−スチレンスルホン酸）（ＰＳＳ）｝を用いる例が知られている。この正孔輸送層は、電子輸送層、電荷再結合層を製膜した後に、ＰＥＤＯＴ／ＰＳＳを含む塗布液を用いて塗布法で形成されている（例えば非特許文献１および２参照）。
【先行技術文献】
【非特許文献】
【０００４】
【非特許文献１】Ａｄｖａｎｃｅｄ  Ｆｕｎｃｔｉｏｎａｌ  Ｍａｔｅｒｉａｌｓ、２００６、Ｖｏｌ．１６、ｐ．１８９７−１９０３
【非特許文献２】Ｓｃｉｅｎｃｅ、２００７、Ｖｏｌ．３１７、ｐ．２２２−２２５
【発明の概要】
【発明が解決しようとする課題】
【０００５】
塗布法で正孔輸送層を成膜すると、接合体のうちで正孔輸送層よりも先に形成されている電子輸送層や電荷再結合層が塗布液に含まれる水に溶解するなどして、損傷を受けているおそれがある。
【０００６】
本発明の目的は、成膜する際に受ける損傷が抑制された接合体を備える有機光電変換素子、およびその製造方法を提供することである。
【課題を解決するための手段】
【０００７】
本発明は、複数の活性層と該活性層間に位置する接合体とが、一対の電極間に積層されて構成される有機光電変換素子であって、
前記接合体が、正孔輸送層を含む複数の層から形成され、
前記接合体の形成において、前記正孔輸送層の形成が、最初に且つ塗布法でなされる、有機光電変換素子である。
【０００８】
また本発明は、前記正孔輸送層が、ｐＨが５〜９の塗布液を用いて形成された正孔輸送層である有機光電変換素子である。
【０００９】
また本発明は、前記接合体が、二酸化チタンから成る粒子を分散媒に分散させた分散液を用いる塗布法により形成されて成る電子輸送層を含む、光電変換素子である。
【００１０】
また本発明は、前記活性層が、共役高分子化合物とフラーレン誘導体とを含む有機光電変換素子である。
【００１１】
また本発明は、一対の電極と、該一対の電極間において複数の活性層と該活性層間に位置する接合体とを積層して、有機光電変換素子を製造する方法であって、
正孔輸送層を含む複数の層から形成される前記接合体の形成に際し、前記正孔輸送層を最初に且つ塗布法で形成する、有機光電変換素子の製造方法である。
【発明の効果】
【００１２】
本発明によれば、塗布法で形成される正孔輸送層が、接合体を形成する複数の層のうちで最初に形成されて成るので、接合体を構成する複数の層のうちで正孔輸送層を除く残余の層が正孔輸送層を成膜する際に損傷を受けることがなく、成膜する際に受ける損傷が抑制された接合体を備える有機光電変換素子を実現することができる。
【発明を実施するための形態】
【００１３】
以下、本発明を詳細に説明する。
【００１４】
＜有機光電変換素子＞
本実施の形態の有機光電変換素子は、一対の電極間において、少なくとも複数の活性層と該活性層間に位置する接合体とが積層されて構成され、前記接合体が、正孔輸送層を含む複数の層から構成され、前記接合体を構成する複数の層のうちで、前記正孔輸送層が最初に且つ塗布法で形成されて成ることを特徴とする。すなわち接合体の形成において、正孔輸送層の形成が、最初に且つ塗布法でなされる。
【００１５】
本実施の形態の有機光電変換素子はいわゆるマルチ接合構造を有する。以下に有機光電変換素子の素子構造の一例を示す。
（ａ）陰極／活性層／接合体／活性層／陽極
（ｂ）陰極／（繰り返し単位）ｎ／活性層／陽極
（記号「／」は、該記号「／」を挟む層が隣接して積層されることを示す。以下同じ。）  （ｂ）において、「（繰り返し単位）」は、活性層と接合体との積層体（活性層／接合体）を表し、記号「ｎ」は２以上の整数を表し、「（繰り返し単位）ｎ」は、ｎ個の積層体（活性層／接合体）が積層された積層体を表す。なお陰極と活性層との間には電子輸送層が設けられる場合があり、また活性層と陽極との間には、正孔輸送層が設けられる場合がある。
【００１６】
（ａ）は、いわゆるタンデム構造（2個のセルが積層されたマルチ接合構造をタンデム構造という）の素子であり、（ｂ）は、（ｎ＋１）個のセルが積層されたマルチ接合構造の素子である。
【００１７】
接合体は、複数の層が積層されて構成され、少なくとも正孔輸送層を含む。接合体は、例えば正孔輸送層と、電荷再結合層と、電子輸送層とがこの順で積層されて構成される。
なお接合体は、正孔輸送層と電子輸送層のみから構成される場合もあり、また前述の３層以外の層を備える場合もある。接合体において、正孔輸送層と電子輸送層とのうちで、正孔輸送層が陰極側に配置され、電子輸送層が陽極側に配置される。
【００１８】
活性層は、例えば、電子受容性化合物を含有する第一の層と、電子供与性化合物を含有する第二の層とが接して積層された積層体であってもよく、電子受容性化合物と電子供与性化合物とを含有する単一の層であってもよい。
【００１９】
次に、有機光電変換素子の動作機構を説明する。透明又は半透明の電極から入射した光エネルギーが電子受容性化合物及び／又は電子供与性化合物で吸収され、電子と正孔の結合した励起子を生成する。生成した励起子が移動して、電子受容性化合物と電子供与性化合物が隣接しているヘテロ接合界面に達すると、界面でのそれぞれのＨＯＭＯエネルギー及びＬＵＭＯエネルギーの違いにより電子と正孔が分離し、独立に動くことができる電荷（電子と正孔）が発生する。発生した電荷は、それぞれ電極へ移動することにより外部へ電気エネルギー（電流）として取り出すことができる。
【００２０】
有機光電変換素子は、通常、基板上に、一対の電極と、活性層と、接合体とを、以下に説明する順序で順次積層することで形成される。
【００２１】
例えば、上記（a)の素子は、基板上に、陰極、活性層、接合体、活性層、陽極を、この順序で順次積層することで形成することができる。上記（ｂ）の素子も、上記（a）の素子と同様に、基板上に、陰極、活性層、接合体、活性層、接合体、・・・活性層、陽極、をこの順序で順次積層することで形成することができる。
【００２２】
本発明の有機光電変換素子の製造方法は、接合体を形成する工程において、前記接合体を構成する複数の層のうちで前記正孔輸送層を最初に且つ塗布法で形成することを特徴とする。基板は、電極を形成し、有機物の層を形成する際に変化しないものであればよい。基板の材料としては、例えば、ガラス、プラスチック、高分子フィルム、シリコン等が挙げられる。不透明な基板の場合には、反対の電極（即ち、基板から遠い方の電極）が透明又は半透明であることが好ましい。以下、有機光電変換素子の各構成要素およびそれらの製法について説明する。
【００２３】
（正孔輸送層）
本実施の形態における正孔輸送層は、接合体を構成する複数の層のうちで、最初に且つ塗布法で形成される。従来、正孔輸送層は、電子輸送層、電荷再結合層を製膜した後に塗布法で形成されており、正孔輸送層を成膜する際に、先に成膜された電子輸送層、電荷再結合層に損傷を与えるおそれがあった。しかしながら、正孔輸送層を最初に形成することで、そもそも正孔輸送層を成膜する際に、正孔輸送層を除く接合体の各層に損傷を与えることがなくなるので、接合体の損傷が低減された有機光電変換素子を実現することができ、ひいては光電変換効率の高い有機光電変換素子を実現することができる。
【００２４】
正孔輸送層は、高分子化合物からなることが好ましく、導電性の高い高分子化合物からなることがより好ましい。導電性が高い高分子化合物の導電性は通常、導電率で１０-５〜１０５  Ｓ／ｃｍであり、好ましくは１０-３〜１０４  Ｓ／ｃｍである。導電性が高い高分子化合物からなる正孔輸送層を電荷再結合層および活性層に接して設けることで、電荷再結合層と活性層との密着性を高めるとともに、活性層から電荷再結合層への正孔注入効率を高めることができる。
【００２５】
正孔輸送層は次のような機能を発揮する層である。正孔輸送層の機能としては、電荷再結合層への正孔の注入効率を高める機能、活性層からの電子の注入を防ぐ機能、正孔の輸送能を高める機能、電荷再結合層を蒸着法で作製する場合に電荷再結合層の平坦性を高める機能、電荷再結合層を塗布法で作製する場合に、電荷再結合層を成膜するための塗布液による侵食から活性層を保護する機能、活性層の劣化を抑制する機能等が挙げられる。
【００２６】
正孔輸送層を構成する材料としては、正孔を輸送する機能を示す高分子化合物を用いることができ、その例としては、チオフェンジイル基を含む高分子化合物、アニリンジイル基を含む高分子化合物、およびピロールジイル基を含む高分子化合物等が挙げられる。
【００２７】
これらの高分子化合物は、スルホン酸基等の酸基を有していてもよく、その例としては、置換基としてスルホン酸基等の酸基を有するポリ（チオフェン）、ポリ（アニリン）があげられる。このポリ（チオフェン）、ポリ（アニリン）は、さらに置換基を有していてもよく、その例としては、ハロゲン原子、炭素数１〜２０のアルキル基、炭素数１〜２０のアルコキシ基、炭素数６〜６０のアリール基、式（１）
2010192862.tif 000002
（１）
（式中、ｎは１〜４の整数を、ｍは１〜６の整数を、ｐは０〜５の整数を、それぞれ示す。Ｘは酸素または直接結合を表す。）
で表される基があげられ、水、アルコール溶媒への溶解性の観点からはアルコキシ基、式（１）で表される基を有することが好ましい。
【００２８】
本発明において、塗布液、溶液は、エマルション（乳濁液）、サスペンション（懸濁液）等の分散系も含む。
【００２９】
なお正孔輸送層を構成する材料は、上記の高分子化合物に加えて、バインダーとして他の高分子化合物を含んでいてもよい。このようなバインダーとしては例えばポリスチレンスルホン酸、ポリビニルフェノール、ノボラック樹脂、ポリビニルアルコールなどが挙げられる。
【００３０】
正孔輸送層を塗布法で成膜する際に用いられる塗布液は、正孔輸送層となる材料と、溶媒とを含む。該塗布液は、有機光電変換素子の起電力を高める観点からは、ｐＨが５〜９であることが好ましく、ｐＨが６〜８であることがさらに好ましい。塗布液の溶媒としては、水、アルコール等があげられ、アルコールの具体例としては、メタノール、エタノール、イソプロパノール、ブタノール、エチレングリコール、プロピレングリコール、ブトキシエタノール、メトキシブタノール等が挙げられる。また例えば前記した溶媒を２種類以上含む混合液を塗布液の溶媒として用いてもよい。
【００３１】
本明細書中においてｐＨは、ｐＨ試験紙を用いて測定される値である。
【００３２】
塗布液の成膜には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェット印刷法、ディスペンサー印刷法、ノズルコート法、キャピラリーコート法等の塗布法を用いることができ、これらの塗布法のなかでもスピンコート法、フレキソ印刷法、インクジェット印刷法、ディスペンサー印刷法を用いることが好ましい。
【００３３】
（電荷再結合層）
電荷再結合層は、必ずしも設ける必要はないが、電子輸送層と正孔輸送層とのオーミックな接合の為に、電子輸送層と正孔輸送層との間に設ける方が好ましい。電荷再結合層は、光を透過しやすいように、複数の微粒子が凝集した状態、または薄膜状に形成されることが好ましい。
【００３４】
電荷再結合層は、通常、金属を含む。電荷再結合層は、金属の酸化物、金属のハロゲン化物を含んでいてもよいが、金属の重量を１００とした場合に、金属の酸化物の重量と金属のハロゲン化物の重量の合計が１０以下であることが好ましく、実質的に金属のみからなることがより好ましい。金属としては、リチウム、ベリリウム、ナトリウム、マグネシウム、アルミニウム、カリウム、カルシウム、スカンジウム、チタン、バナジウム、クロム、マンガン、鉄、コバルト、ニッケル、銅、亜鉛、ガリウム、ゲルマニウム、ルビジウム、ストロンチウム、イットリウム、ジルコニウム、ニオブ、モリブデン、ルテニウム、ロジウム、パラジウム、銀、カドニウム、インジウム、スズ、アンチモン、セシウム、バリウム、ランタン、ハフニウム、タンタル、タングステン、レニウム、オスミウム、イリジウム、プラチナ、金、水銀、タリウム、鉛、ビスマス、ランタニド等が挙げられる。またこれら金属の合金や、グラファイトまたはこれらの金属とグラファイトとの層間化合物等を電荷再結合層に用いることもできる。金属の中では、アルミニルム、マグネシウム、チタン、クロム、鉄、ニッケル、銅、亜鉛、ガリウム、ジルコニウム、モリブデン、銀、インジウム、スズ、金が好ましい。
【００３５】
電荷再結合層の成膜法としては特に制限はないが、粉末からの真空蒸着法があげられる。
【００３６】
（電子輸送層）
電子輸送層は、フッ化リチウム等のアルカリ金属、アルカリ土類金属のハロゲン化物、および酸化物、後述する電子受容性化合物等を含む。また、酸化チタン等の無機半導体から成る粒子を用いて電子輸送層を構成してもよい。
【００３７】
電子輸送層の機能としては、電荷再結合層への電子の注入効率を高める機能、活性層からの正孔の注入を防ぐ機能、電子の輸送能を高める機能、活性層の劣化を抑制する機能等を挙げることができる。
【００３８】
電子輸送層の成膜法としては特に制限はないが、低分子電子輸送材料では、粉末からの真空蒸着法、溶液若しくは溶融状態からの成膜による方法があげられ、高分子電子輸送材料では溶液又は溶融状態からの成膜による方法があげられる。溶液又は溶融状態からの成膜時には、高分子バインダーを併用してもよい。溶液から電子輸送層を成膜する方法としては、前述の溶液から正孔輸送層を成膜する方法と同様の成膜法があげられる。
【００３９】
酸化チタン等の無機半導体から成る粒子を用いて電子輸送層を塗布法により形成する場合は、無機半導体が分散媒に分散した分散液を所定の層に塗布することにより形成される。分散液は分散媒と無機半導体とを含み、無機半導体は微粒子であることが好ましく、また二酸化チタンであることが好ましい。無機半導体の粒子径は１０μｍ以下であることが好ましく、更に好ましくは１μｍ以下である。光電変換素子の光電変換効率を高める観点からは１００ｎｍ以下であることが好ましく、５０ｎｍ以下であることが更に好ましい。分散媒中への無機半導体の分散性を高める観点からは、粒子径は３０ｎｍ以下が好ましい。また分散媒中での無機半導体の分散性を高めるためには、分散液に分散剤を添加することが好ましい。該分散剤としては酢酸、塩酸、硝酸、硫酸などがあげられ、分散液の取り扱いの容易さや電極の腐食防止等の観点からは、酢酸が好ましい。なお、本発明において無機半導体の粒子径が１０μｍ以下とは、分散液中に含まれる実質的に全ての無機半導体粒子の粒子径が１０μｍ以下であることを表す。
【００４０】
分散液に含まれる分散媒としては、水、アルコール等があげられ、アルコールの例としては、メタノール、エタノール、イソプロパノール、ブタノール、エチレングリコール、プロピレングリコール、ブトキシエタノール、メトキシブタノール等があげられる。
本発明に用いられる分散液は、これらの溶媒を２種類以上含んでいてもよい。
【００４１】
無機半導体の電気伝導度は０．０１ｍＳ／ｃｍ以上であることが好ましく、１ｍＳ／ｃｍ以上であることがより好ましい。光電変換効率を高める観点からは１０ｍＳ／ｃｍ以上が好ましい。
【００４２】
接合体が、正孔輸送層と電荷再結合層と電子輸送層とからなる場合、電子輸送層は、前述した分散媒を電荷再結合層上に塗布し、さらに分散媒を除去することによって形成される。なお電子輸送層を陰極上に形成する場合には、電子輸送層は、前述した分散媒を陰極上に塗布し、さらに分散媒を除去することによって形成される。分散媒の除去は、例えば大気中などにおいて所定の時間放置することによって行われ、必要に応じて加熱処理が施される。
【００４３】
分散液を所定の層に塗布する方法としては、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェット印刷法、ディスペンサー印刷法、ノズルコート法、キャピラリーコート法等の塗布法を用いることができ、これらの塗布法のなかでもスピンコート法、フレキソ印刷法、インクジェット印刷法、ディスペンサー印刷法を用いることが好ましい。電子輸送層は、膜厚が、１ｎｍ〜１００μｍであることが好ましく、より好ましくは２ｎｍ〜１０００ｎｍであり、さらに好ましくは５ｎｍ〜５００ｎｍであり、より好ましくは２０ｎｍ〜２００ｎｍである。
【００４４】
（活性層）
活性層は、高分子化合物を含むことが好ましく、一種類の高分子化合物を単独で含んでいてもよく、二種類以上の高分子化合物を含んでいてもよい。また、活性層の電荷輸送性を高めるため、活性層中に電子供与性化合物及び／又は電子受容性化合物を混合して用いることもできる。ヘテロ接合界面を多く含むという観点からは、電子受容性化合物がフラーレン誘導体であることが好ましい。中でも、活性層中に共役高分子化合物とフラーレン誘導体とを含むことが好ましい。例えば、共役高分子化合物とフラーレン誘導体とを含有する有機薄膜を活性層として用いることができる。フラーレン誘導体及び電子供与性化合物を含有する活性層におけるフラーレン誘導体の割合は、電子供与性化合物１００重量部に対して、１０〜１０００重量部であることが好ましく、５０〜５００重量部であることがより好ましい。
【００４５】
有機光電変換素子に好適に用いられる電子受容性化合物は、電子受容性化合物のＨＯＭＯエネルギーが電子供与性化合物のＨＯＭＯエネルギーよりも高く、かつ、電子受容性化合物のＬＵＭＯエネルギーが電子供与性化合物のＬＵＭＯエネルギーよりも高くなる。
【００４６】
活性層に含まれる電子供与性化合物は、低分子化合物であっても高分子化合物であってもよい。低分子化合物としては、フタロシアニン、金属フタロシアニン、ポルフィリン、金属ポルフィリン、オリゴチオフェン、テトラセン、ペンタセン、ルブレン等が挙げられる。高分子化合物としては、ポリビニルカルバゾール及びその誘導体、ポリシラン及びその誘導体、側鎖又は主鎖に芳香族アミンを有するポリシロキサン誘導体、ポリアニリン及びその誘導体、ポリチオフェン及びその誘導体、ポリピロール及びその誘導体、ポリフェニレンビニレン及びその誘導体、ポリチエニレンビニレン及びその誘導体、ポリフルオレン及びその誘導体等が挙げられる。
【００４７】
活性層に含まれる電子受容性化合物は、低分子化合物であっても高分子化合物であってもよい。低分子化合物としては、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体、Ｃ60等のフラーレン及びその誘導体、バソクプロイン等のフェナントレン誘導体等が挙げられる。高分子化合物としては、ポリビニルカルバゾール及びその誘導体、ポリシラン及びその誘導体、側鎖又は主鎖に芳香族アミンを有するポリシロキサン誘導体、ポリアニリン及びその誘導体、ポリチオフェン及びその誘導体、ポリピロール及びその誘導体、ポリフェニレンビニレン及びその誘導体、ポリチエニレンビニレン及びその誘導体、ポリフルオレン及びその誘導体等が挙げられる。これらの中でもフラーレン及びその誘導体が好ましい。
【００４８】
フラーレン類としては、Ｃ60、Ｃ70、カーボンナノチューブ等のフラーレン、及びその誘導体が挙げられる。Ｃ60フラーレンの誘導体の例としては、以下のものが挙げられる。
2010192862.tif 000003
【００４９】
活性層は、膜厚が、通常、１ｎｍ〜１００μｍであり、好ましくは２ｎｍ〜１０００ｎｍであり、より好ましくは５ｎｍ〜５００ｎｍであり、さらに好ましくは２０ｎｍ〜２００ｎｍである。
【００５０】
活性層の形成方法としては、例えば溶媒と共役高分子化合物とフラーレン誘導体とを含む組成物からの成膜による方法が挙げられる。溶媒としては、例えば、トルエン、キシレン、メシチレン、テトラリン、デカリン、ビシクロヘキシル、ｎ−ブチルベンゼン、ｓｅｃ−ブチルベゼン、ｔｅｒｔ−ブチルベンゼン等の不飽和炭化水素系溶媒、四塩化炭素、クロロホルム、ジクロロメタン、ジクロロエタン、クロロブタン、ブロモブタン、クロロペンタン、ブロモペンタン、クロロヘキサン、ブロモヘキサン、クロロシクロヘキサン、ブロモシクロヘキサン等のハロゲン化飽和炭化水素系溶媒、クロロベンゼン、ジクロロベンゼン、トリクロロベンゼン等のハロゲン化不飽和炭化水素系溶媒、テトラヒドロフラン、テトラヒドロピラン等のエーテル類系溶媒等を挙げることができる。成膜には、正孔輸送層を成膜する方法で説明した方法と同様の方法を用いることができる。
【００５１】
前記共役系高分子化合物としては、非置換又は置換のフルオレンジイル基、非置換又は置換のベンゾフルオレンジイル基、ジベンゾフランジイル基、非置換又は置換のジベンゾチオフェンジイル基、非置換又は置換のカルバゾールジイル基、非置換又は置換のチオフェンジイル基、非置換又は置換のフランジイル基、非置換又は置換のピロールジイル基、非置換又は置換のベンゾチアジアゾールジイル基、非置換又は置換のフェニレンビニレンジイル基、非置換又は置換のチエニレンビニレンジイル基、及び非置換又は置換のトリフェニルアミンジイル基からなる群から選ばれる一種又は二種以上を繰り返し単位とし、該繰り返し単位同士が直接又は連結基を介して結合した高分子化合物等があげられる。
【００５２】
前記共役系高分子化合物において、前記繰り返し単位同士が連結基を介して結合している場合、該連結基としては、例えば、フェニレン、ビフェニレン、ナフタレンジイル、アントラセンジイル等が挙げられる。
【００５３】
共役高分子化合物の好ましい例としてはフルオレンジイル基を有する高分子化合物およびチオフェンジイル基からなる群から選ばれる一種又は二種以上を繰り返し単位とし、該繰り返し単位同士が直接又は連結基を介して結合した高分子化合物等が挙げられる。
【００５４】
（電極）
透明又は半透明の電極材料としては、導電性を有する金属酸化物膜、半透明の金属薄膜等が挙げられる。具体的には、酸化インジウム、酸化亜鉛、酸化スズ、インジウムスズ酸化物（Ｉｎｄｉｕｍ Ｔｉｎ Ｏｘｉｄｅ：略称ＩＴＯ）、インジウム亜鉛酸化物（Ｉｎｄｉｕｍ Ｚｉｎｃ Ｏｘｉｄｅ：略称ＩＺＯ）や、金、白金、銀、銅等が用いられ、ＩＴＯ、ＩＺＯ、酸化スズが好ましい。また、電極として、ポリアニリン及びその誘導体、ポリチオフェン及びその誘導体等の有機の透明導電膜を用いてもよい。
【００５５】
また不透明の電極としては、例えば光を透過しない程度の膜厚の金属薄膜を用いることができ、前述した金属およびその合金を用いることができる。不透明な電極としては、例えば、リチウム、ナトリウム、カリウム、ルビジウム、セシウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム、金、銀、白金、銅、マンガン、チタン、コバルト、ニッケル、タングステン、錫等の金属、及びそれらのうち２つ以上の合金、グラファイト又はグラファイト層間化合物等が用いられる。
【００５６】
電極の作製方法としては、真空蒸着法、スパッタリング法、イオンプレーティング法、メッキ法等が挙げられる。その他、金属インクや金属ペースト、低融点金属等を用いて、塗布法で金属電極を作製することもできる。
【００５７】
なお、前述した（ａ）および（ｂ）の素子構造において、陰極と活性層の間、活性層と陰極との間、活性層と接合体の間に、さらに付加的な層を設けてもよい。付加的な層としては、電子輸送層、正孔輸送層などの電荷輸送層などを挙げることができる。正孔輸送層材料、電子輸送層の材料には、それぞれ前述の電子供与性化合物、電子受容性化合物を用いることができ、その他、フッ化リチウム等のアルカリ金属、アルカリ土類金属のハロゲン化物および酸化物、並びに酸化チタン等の無機半導体の微粒子等を用いることができる。
【００５８】
本実施の形態の有機光電変換素子は、透明又は半透明の電極から太陽光等の光を照射することにより、電極間に光起電力が発生し、有機薄膜太陽電池として動作させることができる。複数の有機薄膜太陽電池を集積することにより、有機薄膜太陽電池モジュールとして用いることもできる。また電極間に電圧を印加した状態で、透明又は半透明の電極から光を照射することにより、光電流が流れ、有機光センサーとして動作させることができる。複数の有機光センサーを集積することにより有機イメージセンサーとして用いることもできる。
【実施例】
【００５９】
以下、本発明をさらに詳細に説明するために実施例を示すが、本発明はこれらに限定されるものではない。
【００６０】
以下の実施例において、重合体のポリスチレン換算の数平均分子量は、ＧＰＣラボラトリー製ＧＰＣ（ＰＬ−ＧＰＣ２０００）を用いて求めた。重合体を約１重量％の濃度となるようにｏ−ジクロロベンゼンに溶解させて測定サンプルを調製した。ＧＰＣの移動相としてｏ−ジクロロベンゼンを用いた。測定温度１４０℃で、上記測定サンプルを１ｍＬ／分の流速で流した。カラムとしては、ＰＬＧＥＬ  １０μｍ  ＭＩＸＥＤ−Ｂ（ＰＬラボラトリー製）を３本直列で繋げたものを用いた。
【００６１】
合成例１
（重合体１の合成）
2010192862.tif 000004
【００６２】
アルゴン置換した２Ｌ四つ口フラスコに化合物（上記式（Ａ））（7.928g、16.72mmol）、化合物（上記式Ｂ）（13.00g、17.60mmol）、メチルトリオクチルアンモニウムクロライド（商品名：aliquat336、Aldrich製、CH3N[(CH2)7CH3]3Cl、density  0.884g/ml,25℃、trademark  of  Henkel  Corporation）（4.979g）、およびトルエン405mlを入れ、撹拌しながら系内を30分間アルゴンバブリングすることにより脱気した。ここに、ジクロロビス（トリフェニルホスフィン）パラジウム（ＩＩ）（0.02g）を加え、105℃に昇温、撹拌しながら2mol／Lの炭酸ナトリウム水溶液42.2mlを滴下した。滴下終了後5時間反応させ、フェニルボロン酸（2.6g）とトルエン1.8mlを加えて105℃で16時間撹拌した。ここにトルエン700mlおよび7.5％ジエチルジチオカルバミン酸ナトリウム三水和物水溶液200mlを加えて85℃で3時間撹拌した。反応混合物から、水層を除去後、60℃のイオン交換水300mlで2回、60℃の3％酢酸300mlで1回、さらに60℃のイオン交換水300mlで3回洗浄した。有機層をセライト、アルミナ、シリカを充填したカラムに通し、熱トルエン800mlでカラムを洗浄した。得られた溶液を700mlまで濃縮した後、2Lのメタノールに注いで、再沈殿により重合体を得た。重合体をろ過して回収し、500mlのメタノール、アセトン、メタノールで洗浄した後、50℃で一晩真空乾燥することにより、下記式：
2010192862.tif 000005
【００６３】
で表される繰返し単位を有するペンタチエニル−フルオレンコポリマー（以下、「重合体１」という）  １２．２１ｇを得た。重合体１のポリスチレン換算の数平均分子量は５．４×１０4、重量平均分子量は１．１×１０5であった。
【００６４】
（組成物１の製造）
フラーレン誘導体として１５重量部の[６，６]−フェニルＣ６１−酪酸メチルエステル（ＰＣＢＭ）（フロンティアカーボン社製Ｅ１００）と、電子供与体化合物として５重量部の重合体１と、溶媒として１０００重量部のｏ−ジクロロベンゼンとを混合した。その後、孔径１．０μmのテフロン（登録商標）フィルターで濾過して組成物１を製造した。
【００６５】
＜実施例１＞
（有機薄膜太陽電池の作製）
スパッタ法により陰極（太陽電池としての陰極）として１５０ｎｍの厚みでＩＴＯ膜を付けたガラス基板に、真空蒸着機によりＬｉＦを４ｎｍ蒸着した。その後、前記組成物１を、スピンコートにより塗布し、有機薄膜太陽電池のフロントセルの活性層（膜厚約１００ｎｍ）を得た。その後、ＨＩＬ６９１溶液（Ｐｌｅｘｔｒｏｎｉｃｓ社製、商品名Ｐｌｅｘｃｏｒｅ  ＨＩＬ６９１）をスピンコートにより塗布し、正孔輸送層（膜厚約５０ｎｍ）を得た。ＨＩＬ６９１溶液のｐＨをｐＨ試験紙（アドバンテック東洋株式会社製、品名「ユニバーサル」、型番「07011030」）で測定したところ、ｐＨは７であった。その後、真空蒸着機により電荷再結合層として金を２ｎｍ蒸着した。その後、真空蒸着機によりＬｉＦを４ｎｍ蒸着した。その後、前記組成物１を、スピンコートにより塗布し、有機薄膜太陽電池のバックセルの活性層（膜厚約１００ｎｍ）を得た。その後、ＨＩＬ６９１溶液（Ｐｌｅｘｔｒｏｎｉｃｓ社製、商品名Ｐｌｅｘｃｏｒｅ  ＨＩＬ６９１）をスピンコートにより塗布し、最後に真空蒸着機により陽極（太陽電池としての正極）としてＡｌを厚みが１００ｎｍとなるように蒸着した。蒸着のときの真空度は、すべて１〜９×１０-3Ｐａであった。得られた有機薄膜太陽電池の形状は、２ｍｍ×２ｍｍの正四角形であった。
【００６６】
（評価）
得られた有機薄膜太陽電池の光電変換効率をソーラシミュレーター(分光計器製、商品名OTENTO-SUNII：AM1.5Gフィルター、放射照度100mW/cm2)を用いて一定の光を照射し、発生する電圧を測定した。開放端電圧は、１．４Ｖであった。
【００６７】
＜実施例２＞
（有機薄膜太陽電池の作製）
スパッタ法により陰極として１５０ｎｍの厚みでＩＴＯ膜を付けたガラス基板に、チタニアゾル（触媒化成工業（株）製ＰＡＳＯＬ  ＨＰＷ−１０Ｒ）を水で４倍に希釈した溶液をスピンコートにより塗布し、大気中で１２０℃、１０分の条件で加熱し、電子輸送層（膜厚約２０ｎｍ）を得た。その後、前記組成物１を、スピンコートにより塗布し、有機薄膜太陽電池のフロントセルの活性層（膜厚約１００ｎｍ）を得た。その後、ＨＩＬ６９１溶液（Ｐｌｅｘｔｒｏｎｉｃｓ社製、商品名Ｐｌｅｘｃｏｒｅ  ＨＩＬ６９１）をスピンコートにより塗布し、正孔輸送層（膜厚約３０ｎｍ）を得た。ＨＩＬ６９１溶液のｐＨをｐＨ試験紙（アドバンテック東洋株式会社製、品名「ユニバーサル」、型番「07011030」）で測定したところ、ｐＨは７であった。その後、真空蒸着機により電荷再結合層として金を２ｎｍ蒸着した。その後、チタニアゾル（触媒化成工業（株）製ＰＡＳＯＬ  ＨＰＷ−１０Ｒ）を水で４倍に希釈した溶液をスピンコートにより塗布し、電子輸送層（膜厚約２０ｎｍ）を得た。なお、加熱処理は特に行わなかった。その後、前記組成物１を、スピンコートにより塗布し、有機薄膜太陽電池のバックセルの活性層（膜厚約１００ｎｍ）を得た。その後、ＨＩＬ６９１溶液（Ｐｌｅｘｔｒｏｎｉｃｓ社製、商品名Ｐｌｅｘｃｏｒｅ  ＨＩＬ６９１）をスピンコートにより塗布し、最後に真空蒸着機により陽極としてＡｌを厚みが１００ｎｍとなるように蒸着した。蒸着のときの真空度は、すべて１〜９×１０-3Ｐａであった。得られた有機薄膜太陽電池の形状は、２ｍｍ×２ｍｍの正四角形であった。
【００６８】
（評価）
得られた有機薄膜太陽電池の光電変換効率をソーラシミュレーター(分光計器製、商品名OTENTO-SUNII：AM1.5Gフィルター、放射照度100mW/cm2)を用いて一定の光を照射し、発生する電圧を測定した。開放端電圧は、１．５Ｖであった。
【００６９】
＜実施例３＞
（有機薄膜太陽電池の作製、評価）
スパッタ法により陰極として１５０ｎｍの厚みでＩＴＯ膜を付けたガラス基板に、チタニアゾル（触媒化成工業（株）製ＰＡＳＯＬ  ＨＰＷ−１０Ｒ）を水で４倍に希釈した溶液をスピンコートにより塗布し、大気中で１２０℃、１０分の条件で加熱し、電子輸送層（膜厚約２０ｎｍ）を得た。その後、前記組成物１を、スピンコートにより塗布し、有機薄膜太陽電池のフロントセルの活性層（膜厚約１００ｎｍ）を得た。その後、ＯＣ１２００溶液（Ｐｌｅｘｔｒｏｎｉｃｓ社製、商品名Ｐｌｅｘｃｏｒｅ  ＯＣ１２００、シグマアルドリッチ社より購入）をスピンコートにより塗布し、正孔輸送層（膜厚約５０ｎｍ）を得た。ＯＣ１２００溶液のｐＨをｐＨ試験紙（アドバンテック東洋株式会社製、品名「ユニバーサル」、型番「07011030」）で測定したところ、ｐＨは７であった。その後、真空蒸着機により電荷再結合層として金を２ｎｍ蒸着した。その後、チタニアゾル（触媒化成工業（株）製ＰＡＳＯＬ  ＨＰＷ−１０Ｒ）を水で４倍に希釈した溶液をスピンコートにより塗布し、電子輸送層（膜厚約２０ｎｍ）を得た。なお、加熱処理は特に行わなかった。その後、前記組成物１を、スピンコートにより塗布し、有機薄膜太陽電池のバックセルの活性層（膜厚約１００ｎｍ）を得た。ＯＣ１２００溶液（Ｐｌｅｘｔｒｏｎｉｃｓ社製、商品名Ｐｌｅｘｃｏｒｅ  ＯＣ１２００、シグマアルドリッチ社より購入）をスピンコートにより塗布し、最後に真空蒸着機により陽極としてＡｌを厚みが１００ｎｍとなるように蒸着した。蒸着のときの真空度は、すべて１〜９×１０-3Ｐａであった。得られた有機薄膜太陽電池の形状は、２ｍｍ×２ｍｍの正四角形であった。
【００７０】
Ｐｌｅｘｃｏｒｅ  ＯＣ１２００は下記スルホン化ポリチオフェンの２％ エチレングリコールモノブチルエーテル/水, ３：２の溶液である。
2010192862.tif 000006
【００７１】
（評価）
得られた有機薄膜太陽電池の光電変換効率をソーラシミュレーター(分光計器製、商品名OTENTO-SUNII：AM1.5Gフィルター、放射照度100mW/cm2)を用いて一定の光を照射し、発生する電圧を測定した。開放端電圧は、１．５Ｖであった。
【００７２】
＜比較例＞
（有機薄膜太陽電池の作製）
スパッタ法により陽極として１５０ｎｍの厚みでＩＴＯ膜を付けたガラス基板に、ＨＩＬ６９１溶液（Ｐｌｅｘｔｒｏｎｉｃｓ社製、商品名Ｐｌｅｘｃｏｒｅ  ＨＩＬ６９１）をスピンコートにより塗布し、正孔輸送層（膜厚約５０ｎｍ）を得た。その後、前記組成物１を、スピンコートにより塗布し、有機薄膜太陽電池の活性層（膜厚約１００ｎｍ）を得た。その後、真空蒸着機によりＬｉＦを４ｎｍ蒸着した。その後、真空蒸着機により電荷再結合層として金を２ｎｍ蒸着した。その後、ＨＩＬ６９１溶液（Ｐｌｅｘｔｒｏｎｉｃｓ社製、商品名Ｐｌｅｘｃｏｒｅ  ＨＩＬ６９１）をスピンコートにより正孔輸送層（膜厚約５０ｎｍ）を塗布した。その後、前記組成物１を、スピンコートにより塗布し、有機薄膜太陽電池の活性層（膜厚約１００ｎｍ）を得た。その後、真空蒸着機によりＬｉＦを４ｎｍ蒸着し、最後に真空蒸着機により陰極としてＡｌを厚みが１００ｎｍとなるように蒸着した。蒸着のときの真空度は、すべて１〜９×１０-3Ｐａであった。得られた有機薄膜太陽電池の形状は、２ｍｍ×２ｍｍの正四角形であった。
【００７３】
（評価）
得られた有機薄膜太陽電池の光電変換効率をソーラシミュレーター(分光計器製、商品名OTENTO-SUNII：AM1.5Gフィルター、放射照度100mW/cm2)を用いて一定の光を照射し、発生する電圧を測定した。開放端電圧は、１．１Ｖであった。
【００７４】
−評価−
以上からわかるように、正孔輸送層を最初に塗布で形成することで、高い開放端電圧で発電する有機太陽電池が実現することを確認した。また、酸化チタン粒子を分散させた分散液を用いる塗布法により形成されて成る電子輸送層を用いることにより、さらに高い開放端電圧で発電する有機太陽電池が実現することを確認した。